(57)【特許請求の範囲】
【請求項１】
機械的強度及び熱疲労強度が共に要求される鋳造用アルミニウム合金において、アルミ母材に、
Ｓｉを4.0〜7.0ｗｔ％、
Ｍｇを1.15ｗｔ％以下、
Ｃｕを0.10〜2.0ｗｔ％（0.10ｗｔ％は除く）、
Ｆｅを0.3ｗｔ％以下、
の割合で含有させてなり、かつＭｇとＣｕの重量比Mg/Cuを0.57以上とし、残部がアルミニウムとなるよう上記各元素の添加量を調整したアルミニウム合金溶湯を溶製し、そのアルミニウム合金溶湯をアルミニウム合金鋳物体とする際に、上記ＭｇとＣｕの重量比０．５７以上の範囲において決定される両元素の組成比に応じて、アルミニウム合金鋳物体を高温環境下で使用した際に析出するβ’相及びＱ’相の析出量比を、引張強度を向上させるにはＭｇ／Ｃｕを小さくし、熱疲労寿命を向上させるにはＭｇ／Ｃｕを大きくして制御することを特徴とするアルミニウム合金鋳物の製造方法。
【請求項２】
上記Ｓｉ、Ｍｇ、Ｃｕ、Ｆｅの他に、更にＳｒを0.005〜0.030ｗｔ％の割合で添加してなる請求項１記載のアルミニウム合金鋳物の製造方法。
【請求項３】
上記鋳造体にＴ６熱処理を施してなる請求項１又は２記載のアルミニウム合金鋳物の製造方法。
【発明の詳細な説明】
【技術分野】
【０００１】
本発明は、機械的強度及び熱疲労強度が共に要求されるアルミニウム合金鋳物の製造方法に関するものである。
【背景技術】
【０００２】
機械的強度及び耐熱性を高めた鋳造用アルミニウム合金として、Al-Si-Cu-Mg４元系又はAl-Si-Cu-Ni-Mg５元系の鋳造合金がある（例えば、AC4D，AC8A，AC8B，AC8C（JIS規格））。また、本発明者らは以前、Al-Si-Cu-Mg４元系の鋳造合金に安定化処理を施すことで、高温環境下で疲労強度及び熱疲労強度がほとんど劣化しない鋳造用アルミニウム合金を提案した（特許文献１参照）。具体的には、この特許文献１記載の鋳造用アルミニウム合金（以下、前発明合金と表す）は、320ＭＰａ以上の引張強度と、5％以上の破断伸びを有している。
【０００３】
これらの合金は、ＭｇとＣｕを同時に含んでおり、これらの合金からなる鋳造体にＴ６熱処理を施すと、金属組織中のほとんどの析出物が高密度化及び微細化してAl-Si-Cu-Mg４元系のＱ'相となり、高い機械的強度を示す。
【０００４】
一方、熱疲労強度を高めた鋳造用アルミニウム合金として、Ｃｕを含まないAl-Si-Mg３元系の鋳造合金がある（例えば、AC4C，AC4CH（JIS規格））。
【０００５】
これらの合金からなる鋳造体にも、同様にＴ６熱処理を施すことで、金属組織中の析出物が高密度化及び微細化してAl-Si-Mg３元系のβ'相又はβ"相となり、高い機械的強度を示す。
【０００６】
また、前述した前発明合金以外にも、熱疲労強度又は疲労強度（靭性）を高めた鋳造用アルミニウム合金が提案されている（特許文献２，３参照）。
【０００７】
【特許文献１】特開２００１−２６２２６２号公報
【特許文献２】特開平１０−１５８７７２号公報
【特許文献３】特開平１０−２５１７９０号公報
【発明の開示】
【発明が解決しようとする課題】
【０００８】
ここで、Al-Si-Cu-Mg４元系又はAl-Si-Cu-Ni-Mg５元系の鋳造合金におけるＱ'相は高温で安定であるため、高温強度を高く保つことができるが（高温環境下で使用しても強度低下は生じにくいが）、その反面、熱疲労強度を低下させてしまう（熱疲労寿命が短くなってしまう）。
【０００９】
一方、Al-Si-Mg３元系の鋳造合金におけるβ'相は高温で不安定であるため、高温雰囲気下での使用中において、β'相がすぐに粗大化又は消滅して無害化される。よって、熱疲労強度が低下することはないが、その反面、強度低下が生じてしまう。また、Al-Si-Mg３元系の鋳造合金は、析出物の絶対量が少ないため、Al-Si-Cu-Mg４元系又はAl-Si-Cu-Ni-Mg５元系の鋳造合金ほどの機械的強度（常温強度）は得られない。
【００１０】
また、Al-Si-Mg３元系の鋳造合金であっても、A357合金（AA規格）のようにＭｇ含有量を増大させることで、中間相（Ｍｇ2Ｓｉ）の析出により常温での機械的強度を高めることも可能である。しかし、A357合金は、熱間では大きく軟化してしまう。このため、A357合金を、シリンダヘッドの下面部分のように高温に晒される場所に適用した場合、常温で得られていた高い強度を長時間維持することは困難である。
【００１１】
近年、鋳造用アルミニウム合金においては、機械的強度及び熱疲労強度の更なる向上が望まれている。特に、AC4Cとほぼ同等の熱疲労強度を有し、かつ、AC4Dに匹敵する高温強度を有する鋳造用アルミニウム合金が望まれている。
【００１２】
以上の事情を考慮して創案された本発明の目的は、機械的強度及び熱疲労強度が共に良好なアルミニウム合金鋳物の製造方法を提供することにある。
【課題を解決するための手段】
【００１３】
上記目的を達成すべく本発明は、機械的強度及び熱疲労強度が共に要求される鋳造用アルミニウム合金において、アルミ母材に、
Ｓｉを4.0〜7.0ｗｔ％、
Ｍｇを1.15ｗｔ％以下、
Ｃｕを0.10〜2.0ｗｔ％（0.10ｗｔ％は除く）、
Ｆｅを0.3ｗｔ％以下、
の割合で含有させてなり、かつＭｇとＣｕの重量比Mg/Cuを0.57以上とし、残部がアルミニウムとなるよう上記各元素の添加量を調整したアルミニウム合金溶湯を溶製し、そのアルミニウム合金溶湯をアルミニウム合金鋳物体とする際に、上記ＭｇとＣｕの重量比０．５７以上の範囲において決定される両元素の組成比に応じて、アルミニウム合金鋳物体を高温環境下で使用した際に析出するβ’相及びＱ’相の析出量比を、引張強度を向上させるにはＭｇ／Ｃｕを小さくし、熱疲労寿命を向上させるにはＭｇ／Ｃｕを大きくして制御するものである。ここで、Ｓｉ、Ｍｇ、Ｃｕ、Ｆｅの他に、更にＳｒを0.005〜0.030ｗｔ％の割合で添加してなるものでもよい。
【００１４】
また、鋳造体に、Ｔ６処理を施してもよい。
【発明の効果】
【００１５】
本発明によれば、引張強度及び熱疲労強度を高いレベルで兼ね備えたアルミニウム合金鋳物を得ることができるという優れた効果を発揮する。
【発明を実施するための最良の形態】
【００１６】
以下、本発明の好適一実施の形態を添付図面に基づいて説明する。
【００１７】
本発明者らが鋭意研究した結果、Al-Si-Cu-Mg４元系（又はAl-Si-Cu-Ni-Mg５元系）の鋳造合金において析出するＱ'相は、析出物自体のMg/Cuは0.57〜1.52であることがわかった。よって、鋳造用アルミニウム合金自体のMg/Cuが0.57以上となるように、ＭｇとＣｕの含有量を調整することで、高温環境下で使用した際に、β'相及びＱ'相の両者を析出させることができると共に、それらの析出量の比を組成比に応じて制御できることを見出した。
【００１８】
本発明の好適一実施の形態に係るアルミニウム合金鋳物の製造方法は、アルミ母材に、  Ｓｉを4.0〜7.0ｗｔ％、
Ｍｇを1.15ｗｔ％以下、
Ｃｕを0.10〜2.0ｗｔ％（0.10ｗｔ％は除く）、
Ｆｅを0.3ｗｔ％以下、
の割合で含有させてなり、かつＭｇとＣｕの重量比Mg/Cuを0.57以上とし、残部がアルミニウムとなるよう上記各元素の添加量を調整したアルミニウム合金溶湯を溶製し、そのアルミニウム合金溶湯をアルミニウム合金鋳物体とする際に、上記ＭｇとＣｕの重量比０．５７以上の範囲において決定される両元素の組成比に応じて、アルミニウム合金鋳物体を高温環境下で使用した際に析出するβ’相及びＱ’相の析出量比を、引張強度を向上させるにはＭｇ／Ｃｕを小さくし、熱疲労寿命を向上させるにはＭｇ／Ｃｕを大きくして制御するものである。ここで、Ｓｉ、Ｍｇ、Ｃｕ、Ｆｅの他に、更にＳｒを0.005〜0.030ｗｔ％の割合で添加してなるものでもよい。
【００１９】
ここで言う「アルミ母材」とは、Ａｌ及び不可避不純物で構成されるほぼ純粋なアルミニウム材のことである。
【００２０】
このように本発明の好適一実施の形態に係るアルミニウム合金鋳物の製造方法は、前述した鋳造用アルミニウム合金と同じ化学組成となるように各元素の添加量を調整してアルミニウム合金溶湯を溶製し、そのアルミニウム合金溶湯を用いて鋳造を行って得られた鋳造体で構成されるものであり、アルミニウム合金鋳物は、320ＭＰａ以上、好ましくは340ＭＰａ以上の引張強度と、1000サイクル以上、好ましくは1200サイクル以上の熱疲労寿命とを具有するようにしたものである。また、得られた鋳造体にＴ６熱処理を施して、本実施の形態に係るアルミニウム合金鋳物としてもよい。
【００２１】
得られたアルミニウム合金鋳物に対して、適宜、仕上げ加工等の各種処理を施すことで、目的とする最終製品が得られる。
【００２２】
尚、ここで言う「熱疲労寿命」は、アルミニウム合金鋳物に対して低温→高温→低温（例えば、１００℃→２５０℃→１００℃）を１サイクルとする熱サイクルを与える熱疲労試験を行い、全歪み振幅値が所定値（例えば、約±０．５％）である試験において材料が破断に到るまでの繰り返し回数（サイクル）を表している。
【００２３】
次に、本実施の形態の作用を説明する。
【００２４】
Ｓｉ含有量が4.0〜7.0ｗｔ％の範囲のアルミニウム合金鋳物において、Ｓｉ含有量が多くなるのに伴って引張強度が向上し、Ｓｉ含有量が少なくなるのに伴って熱疲労寿命が向上する。Ｓｉ含有量が4.0〜7.0ｗｔ％の範囲において、アルミニウム合金鋳物の引張強度を重視する場合はＳｉ含有量を高くし、アルミニウム合金鋳物の熱疲労強度を重視する場合はＳｉ含有量を低くする。
【００２５】
また、Ｍｇ含有量が1.15ｗｔ％以下の範囲のアルミニウム合金鋳物において、Ｍｇ含有量が多くなるのに伴って引張強度が向上し、Ｍｇ含有量が少なくなるのに伴って熱疲労寿命が向上する。好ましいＭｇ含有量は0.4〜1.15ｗｔ％、より好ましくは0.4〜0.7ｗｔ％とされる。Ｍｇ含有量が1.15ｗｔ％以下の範囲において、アルミニウム合金鋳物の引張強度を重視する場合はＭｇ含有量を高くし、アルミニウム合金鋳物の熱疲労強度を重視する場合はＭｇ含有量を低くする。
【００２６】
さらに、Ｃｕ含有量が0.10〜2.0ｗｔ％（0.10ｗｔ％は除く）の範囲のアルミニウム合金鋳物において、Ｃｕ含有量が多くなるのに伴って引張強度が向上し、Ｃｕ含有量が少なくなるのに伴って熱疲労寿命が向上する。好ましいＣｕ含有量は0.20〜1.20ｗｔ％とされる。Ｃｕ含有量が0.10〜2.0ｗｔ％（0.10ｗｔ％は除く）の範囲において、アルミニウム合金鋳物の引張強度を重視する場合はＣｕ含有量を高くし、アルミニウム合金鋳物の熱疲労強度を重視する場合はＣｕ含有量を低くする。
【００２７】
また、ＭｇとＣｕの重量比Mg/Cuが0.57以上の範囲のアルミニウム合金鋳物において、Ｍｇ又はＣｕのいずれか一方の含有量が同じ場合、Mg/Cuが小さいほど引張強度が向上し、Mg/Cuが大きいほど熱疲労寿命が向上する。好ましいMg/Cuは1.40〜6.40とされる。Mg/Cuが0.57以上の範囲において、アルミニウム合金鋳物の引張強度を重視する場合はMg/Cuを小さくし、アルミニウム合金鋳物の熱疲労強度を重視する場合はMg/Cuを大きくする。
【００２８】
さらに、鋳造用アルミニウム合金におけるＦｅの含有量を0.3ｗｔ％以下としたのは、不純物であるＦｅを0.3ｗｔ％を超えて含有させると、アルミニウム合金鋳物の靭性が著しく低下し、延いては熱疲労強度が低下するためである。Ｆｅ含有量が少ない程、熱疲労寿命がより良好となるため、Ｆｅの含有量は0.2ｗｔ％以下が好ましい。
【００２９】
本実施の形態に係る鋳造用アルミニウム合金（以下、本発明合金と表す）、AC4C合金、及びAC4D合金を、２００℃の温度環境下で使用した際の時効曲線、つまり使用時間と硬さとの関係を図１に示す。図１中の曲線１１はAC4C合金、曲線１２はAC4D合金、曲線１３は本発明合金である。
【００３０】
図１に、曲線１１で示すように、AC4C合金は、使用開始後比較的短い時間ｔ１（およそ数十ｈ〜100ｈ以内）で、硬さが臨界硬さを下回る。よって、AC4C合金は、高温強度は低いものの、熱疲労寿命は長くなる。また、図１に、曲線１２で示すように、AC4D合金は、使用開始後比較的長い時間ｔ２（およそ数百ｈ〜1000ｈ以内）に亘って、硬さが臨界硬さを上回っている（臨界硬さ以上を保持している）。よって、AC4D合金は、高温強度は高いものの、熱疲労寿命が著しく低下する。ここで言う「臨界硬さ」とは、その硬さ以上であると熱疲労寿命が大きく低下する硬さであり、図１中では、１００ＨＶを例として挙げている。
【００３１】
これに対して、図１に、曲線１３で示すように、本発明合金は、使用開始後すぐに大きく硬さが低下し、使用開始後比較的短い時間ｔ３（ｔ１＜ｔ３＜100ｈ）で、硬さが臨界硬さを下回る。しかしながら、時間ｔ３以降は、硬さの低下度合いが緩やかとなる。つまり、本発明合金は、使用開始後、早い段階で硬さが臨界硬さを下回るので、図２に示すように、AC4D合金の約２倍以上で、AC4C合金とほぼ同等の熱疲労寿命（1000サイクル以上）が得られ、かつ、時間ｔ３以降はAC4C合金よりも高硬度であり、AC4C合金よりも高温強度に優れる。
【００３２】
また、時間ｔ３以降における硬さの低下度合いは、すなわち高温強度の低下度合いは、ＭｇとＣｕの重量比Mg/Cuを0.57以上に調整することで、図１中の斜線領域Ａの範囲で自在に制御可能である。ここで、Mg/Cuが0.57以上の範囲において、Mg/Cuが大きくなる程、時間ｔ３以降の硬さの低下度合いは大きくなり、曲線１３ａのようにAC4C合金側に近付く。反対に、Mg/Cuが0.57以上の範囲において、Mg/Cuが小さくなる程、時間ｔ３以降の硬さの低下度合いは緩やかになり、曲線１３ｂのようにAC4D合金側に近付く。
【００３３】
さらに、本発明合金は、ＭｇとＣｕの重量比Mg/Cuを0.57以上に調整することで、本発明合金を高温環境下で使用した際に、β'相及びＱ'相の両者を析出させることができると共に、それらの析出量の比を組成比に応じて制御することができる。このようにβ'相及びＱ'相の析出量比を制御することで、高温環境下で使用した際の本発明合金の硬さを、Ｑ'相だけが析出しているAC4D合金の硬さと、β'相だけが析出しているAC4C合金の硬さとの間に制御することができる。よって、図１中の斜線領域Ａにおいて、アルミニウム合金鋳物の硬さ（引張強度）を重視する場合は、本発明合金のMg/Cuを小さくし、アルミニウム合金鋳物の熱疲労強度を重視する場合は、本発明合金のMg/Cuを大きくする。
【００３４】
また、臨界硬さは、実際には部品を使用する温度条件や負荷条件によって変わるが、Mg/Cuを0.57以上に適宜調整することで、本発明合金の硬さをある一定の範囲で最適化することができる。このため、本発明合金は、温度条件や負荷条件の変動がある一定の範囲において、それぞれの条件に対応させることができる。
【００３５】
さらに、図１に示したように、本発明合金の初期硬度（高温環境で使用する前の硬度）Ｈ３は、AC4C合金の初期硬度Ｈ１とAC4D合金の初期硬度Ｈ２との中間であった（Ｈ１＜Ｈ３＜Ｈ２）。よって、本発明合金は、AC4D合金と比較すると常温での引張強度はやや劣るものの、AC4C合金よりは引張強度を高くすることができる。
【００３６】
以上より、本実施の形態に係る鋳造用アルミニウム合金を用いてアルミニウム合金鋳物を作製することで、引張強度及び熱疲労強度を高いレベルで兼ね備えること、具体的には、320ＭＰａ以上、好ましくは340ＭＰａ以上の引張強度及び1000サイクル以上、好ましくは1200サイクル以上の熱疲労寿命を得ることができる。このため、本実施の形態に係るアルミニウム合金鋳物を用いて、内燃機関用のシリンダヘッドを作製することで、AC4D合金の約２倍以上で、AC4Cとほぼ同等の熱疲労強度と、AC4D及び前発明合金に匹敵する引張強度とを有するシリンダヘッドが得られる。よって、エンジンの運転／停止という熱サイクル条件を繰り返し付与しても、機械的特性が低下するおそれがなく、安定なシリンダヘッドでありながら、引張強度にも優れている。
【００３７】
また、本実施の形態に係る鋳造用アルミニウム合金において、Ｓｉ、Ｍｇ、Ｃｕ、Ｆｅの他に、Ｓｒを0.005〜0.030ｗｔ％の割合で更に含有させることで、共晶Ｓｉが微細化し、球状化するため、熱疲労強度を更に良好とすることができる。
【００３８】
さらに、本実施の形態に係るアルミニウム合金鋳物は、Ｔ６熱処理を施しても熱疲労強度がほとんど劣化しないため、その高い熱疲労強度をほとんど損なうことなく、引張強度を更に高めることができる。よって、前発明合金のように安定化処理を施さなくても、高温環境下で熱疲労強度がほとんど劣化しないアルミニウム合金鋳物を得ることができる。
【００３９】
また、本実施の形態に係るアルミニウム合金鋳物は、シリンダヘッドのみにその用途が限定されるものではなく、例えば、内燃機関用のシリンダブロック（又はピストン）、タービン、油圧シリンダボディ等にも適用することができる。
【００４０】
以上、本発明は、上述した実施の形態に限定されるものではなく、他にも種々のものが想定されることは言うまでもない。
【００４１】
次に、本発明について、実施例に基づいて説明するが、本発明はこれらの実施例に限定されるものではない。
【実施例】
【００４２】
（実施例１）
アルミ母材に、
Ｓｉを7.0ｗｔ％、
Ｍｇを0.7ｗｔ％、
Ｃｕを1.2ｗｔ％、
Ｆｅを0.2ｗｔ％、
の割合で含有させ、かつ、Mg/Cu（wt％比）が0.57の鋳造用アルミニウム合金溶湯を溶製する。その合金溶湯を用いて鋳造を行い、アルミニウム合金鋳物を作製する。
【００４３】
（実施例２）
Ｃｕ含有量を0.6ｗｔ％、Mg/Cu（wt％比）を1.15とする以外は、実施例１と同様にして、アルミニウム合金鋳物を作製する。
【００４４】
（実施例３）
Ｍｇ含有量を0.4ｗｔ％、Ｃｕ含有量を0.25ｗｔ％、Mg/Cu（wt％比）を1.60とする以外は、実施例１と同様にして、アルミニウム合金鋳物を作製する。
【００４５】
（実施例４）
Ｃｕ含有量を0.3ｗｔ％、Mg/Cu（wt％比）を2.29とする以外は、実施例１と同様にして、アルミニウム合金鋳物を作製する。
【００４６】
（実施例５）
Ｃｕ含有量を0.2ｗｔ％、Mg/Cu（wt％比）を3.42とする以外は、実施例１と同様にして、アルミニウム合金鋳物を作製する。
【００４７】
（実施例６）
Ｍｇ含有量を1.15ｗｔ％、Ｃｕ含有量を2.0ｗｔ％、Mg/Cu（wt％比）を0.57とする以外は、実施例１と同様にして、アルミニウム合金鋳物を作製する。
【００４８】
（実施例７）
Ｍｇ含有量を0.4ｗｔ％、Ｃｕ含有量を0.7ｗｔ％、Mg/Cu（wt％比）を0.57とする以外は、実施例１と同様にして、アルミニウム合金鋳物を作製する。
【００４９】
（実施例８）
Ｓｉ含有量を0.4ｗｔ％、Ｍｇ含有量を1.0ｗｔ％、Mg/Cu（wt％比）を5.00とする以外は、実施例５と同様にして、アルミニウム合金鋳物を作製する。
【００５０】
（比較例１）
Ｃｕ含有量を1.8ｗｔ％、Mg/Cu（wt％比）を0.38とする以外は、実施例１と同様にして、アルミニウム合金鋳物を作製する。
【００５１】
実施例１〜８及び比較例１の各アルミニウム合金鋳物の引張強度（ＭＰａ）、熱疲労寿命（サイクル）を表１に示す。ここで、熱疲労寿命は、各合金鋳物に対して低温→高温→低温を１サイクルとする熱サイクルを与える熱疲労試験を行い、歪み値が所定値に達した時の繰り返し回数（サイクル）とした。また、表１のデータを基にして、熱疲労寿命と引張強度との関係を図３に示す。
【００５２】
【表１】
0004805544.tif 000002
【００５３】
表１及び図３に示すように、実施例１〜８の各アルミニウム合金鋳物は、引張強度が325〜405ＭＰａ（中央値は329〜394ＭＰａ）、熱疲労寿命が1001〜1633サイクルであり、いずれも目標値（320ＭＰａ以上の引張強度、1000サイクル以上の熱疲労寿命）を満足していた。これらのアルミニウム合金鋳物の中で、特に、実施例４，５のアルミニウム合金鋳物は、引張強度が345〜350ＭＰａ（中央値は348ＭＰａ）、熱疲労寿命が1250〜1520サイクルであり、両者を高いレベルで満足していた。
【００５４】
これに対して、比較例１のアルミニウム合金鋳物は、引張強度は353〜385ＭＰａ（中央値は369ＭＰａ）であり、目標値を超えていた。しかし、Mg/Cuが0.38と規定範囲（0.57以上）よりも小さいため、熱疲労寿命が563サイクルと、目標値を大きく下回った。
【００５５】
実施例１〜８の各アルミニウム合金鋳物は、AC4C製鋳物と比較して引張強度が約15〜38％以上向上し、また、AC4D製鋳物と比較して熱疲労寿命が約2.0〜3.2倍になっていた。
【００５６】
よって、機械的強度が必要なため、AC4Dでしか製造できなかった部品（鋳造製品）を、実施例１〜８の各アルミニウム合金鋳物で製造した場合、部品の寿命を約2.0〜3.2倍に長くすることができる。また、熱疲労強度が必要なため、AC4Cでしか製造できなかった部品を、実施例１〜８の各アルミニウム合金鋳物で製造した場合、同じ強度を得るのであれば部品断面積を約15〜38％減少させることができる。このため、断面積減少の分だけ、部品を薄肉化でき、部品の軽量化を図ることができる。
【００５７】
その結果、部品の重量を、従来の部品と同程度とした場合、実施例１〜８の各アルミニウム合金鋳物で内燃機関用エンジンを製造することで、エンジンに対して負荷可能な熱的負荷及び機械的負荷を増加させることができる。よって、エンジン出力を向上させることができる。また、部品に対する熱的負荷及び機械的負荷を、従来の部品と同程度とした場合、実施例１〜８の各アルミニウム合金鋳物で内燃機関用エンジンを製造することで、エンジンを軽量化することができる。よって、エンジンの燃費向上を図ることができる。
【図面の簡単な説明】
【００５８】
【図１】本発明の好適一実施の形態に係る鋳造用アルミニウム合金の、使用時間と硬さとの関係を示す図である。
【図２】本発明の好適一実施の形態に係る鋳造用アルミニウム合金の、熱疲労寿命を示す図である。
【図３】実施例における各アルミニウム合金鋳物の熱疲労寿命と引張強度との関係を示す図である。
【図１】
0004805544.tif 000003
【図２】
0004805544.tif 000004
【図３】
0004805544.tif 000005